(57)【特許請求の範囲】
【請求項１】
方向性電磁鋼（ＧＯＥＳ）帯の製造方法であって、５０〜１００ｍｍの範囲で厚さを有する鋳片で溶融ケイ素合金鋼が連続的に鋳造され、該溶融鋼合金が、
‐２．１％から４．５％までのケイ素、
‐０．１％までの炭素、
‐０．０２％から０．５％までのマンガン、
‐０．０１％から０．３％までの銅、
‐０．０４％までのイオウおよび／またはセレン、
‐０．０１から０．０７％までのアルミニウム、
‐０．０１５％までの窒素、
‐ａ〜ｃの群のうち１つから選択される１種以上の元素：
ａ．０．０５％の最大総量までのチタン、バナジウム、ホウ素、タングステン、ジルコニウム、ニオブ、および
ｂ．０．１５％の最大総量までのスズ、アンチモン、ヒ素、および
ｃ．０．０３％の最大総量までのリン、ビスマス、
を含み、残部は鉄および不可避的不純物からなり、
前記凝固された鋳片が、０．７〜４．０ｍｍの範囲で厚さを有する最終熱間圧延鋼帯コイルを製造するために、
‐９００℃以上のコア温度へ前記凝固鋳片を冷却する工程、
‐１０００〜１３００℃範囲の温度で前記鋳片の均質化する工程、
- フィードバーを得るための、粗圧延段階における第一圧延圧下工程であって、該工程において前記鋳片は、少なくとも６０％の圧下率の２回以上の圧延工程に付され、該２回以上の圧延工程は、少なくとも２つの一方向および連続圧延スタンドにより実施され、第１の圧延スタンドにおける圧下率は４０％より低く、前記粗圧延段階における連続圧延パス間の時間は２０秒未満である工程、
‐仕上げ段階への９５０〜１２５０℃範囲の温度を有する前記フィードバーの搬送工程であって、前記粗圧延段階を出てから前記仕上げ段階へ入るまでの搬送時間が１５秒間以上６０秒間以下であることで、変形させた材料で再結晶プロセスを活性化する工程、
- 前記仕上げ段階における第二圧延圧下工程であって、１回以上の一方向圧延により、前記フィードバーを最終熱間圧延鋼帯厚さへ圧下する工程、
‐前記仕上げ段階と巻取りステーションとの間で前記最終熱間圧延鋼帯を冷却する工程、
‐５００〜７８０℃範囲の巻取り温度で前記最終熱間圧延鋼帯を巻取工程、
を含む一連の工程により、複数の一方向圧延スタンドで熱間圧延され、
その後、
‐１１５０℃の最高温度で前記熱間圧延鋼帯を連続焼なます工程、
‐単一の冷間圧延によりまたは中間連続焼なましを介在させた二重冷間圧延により、０．１５〜０．５ｍｍ範囲の最終冷間圧延厚さへ前記焼なまし鋼帯を冷間圧延する工程、
‐焼なまし雰囲気の化学組成を調節することにより、７５０〜８５０℃範囲の温度で、一次再結晶と、場合により、脱炭および／または窒化を誘導するために、前記冷間圧延鋼帯を連続に焼なます工程、
‐前記焼なまし鋼帯を焼なまし分離剤で被覆して、焼なまし鋼帯を巻取る工程、
‐二次再結晶を誘導するために巻取り鋼帯を焼なましする工程、
‐前記焼なまし鋼帯の連続熱平坦化焼なましする工程、
‐電気絶縁のために前記焼なまし鋼帯を被覆する工程
を含む一連の工程が行われる、方法。
【請求項２】
前記溶融鋼合金が、
‐２．５から３．５％までのケイ素、および／または、
‐０．３５％までのマンガン、および／または、
‐０．０５％までのアルミニウム、
を含んでなる、請求項１に記載の方法。
【請求項３】
前記フィードバーが、該フィードバーのコア温度を少なくとも３０℃高めるために、連続熱間圧延の工程の過程に際して粗圧延段階を出てから仕上げ段階へ入るまでに再加熱される、請求項１または２に記載の方法。
【請求項４】
前記第一圧延圧下工程における２回以上の圧延工程が、２つの一方向および連続圧延スタンドにより実施され、前記第１の圧延スタンドにおける圧下率が４０％より低い、請求項１〜３のいずれか一項に記載の方法。
【請求項５】
第２の圧延スタンドにおける圧下率が５０％より高い、請求項１〜４のいずれか一項に記載の方法。
【請求項６】
圧延スタンド間における変形の分布が、スラブの圧延プロセスの開始時における初期分布から最終分布へと変えられ、その際に前記第２の圧延スタンドにおける変形が初期分布で５０％以下、最終分布で５０％以上である、請求項１〜５のいずれか一項に記載の方法。
【請求項７】
鋳造鋳片が、各マルチコイルスラブから望ましい寸法の最終熱間圧延鋼帯のコイル２以上を製造するために、熱間圧延後にフライングシャーで切断される圧延前のマルチコイルスラブへ分割される、請求項１〜６のいずれか一項に記載の方法。
【請求項８】
前記鋳片の均質化が１０００〜１２００℃範囲の温度で生じ、および／または搬送時のフィードバーが９５０〜１１５０℃範囲の温度を有する、請求項１〜７のいずれか一項に記載の方法。
【請求項９】
前記最終熱間圧延鋼帯が、少なくとも１００℃/secの冷却速度で、該鋼帯を巻取る前に冷却される、請求項１〜８のいずれか一項に記載の方法。
【請求項１０】
前記脱炭後の冷間圧延鋼帯が窒化雰囲気中で連続焼なましに付され、その際に鋼帯温度が７５０℃〜８５０℃の範囲で保たれる、請求項１〜９のいずれか一項に記載の方法。
【請求項１１】
前記最終熱間圧延鋼帯コイルが少なくとも１．０ｍｍおよび／または最大で３．０ｍｍ範囲の厚さを有している、請求項１〜１０のいずれか一項に記載の方法。
【発明の詳細な説明】
【技術分野】
【０００１】
本発明は、熱間圧延鋼帯の金属マトリックスに再結晶粒と第二相粒子の非常に均一な分布を得る目的で、優れた磁気特性を得ながら製造プロセスを簡素化するために、一連の工程で溶融合金が凝固されてから直ちに熱間圧延される、方向性電磁鋼帯の製造のための方法に関する。
【背景技術】
【０００２】
方向性電磁鋼（ＧＯＥＳ）は、変圧器、発電機および他の電気装置のような電気機器用のコア材料として用いられる製品の種類である。他の電磁鋼規格と比べて、ＧＯＥＳはコアロスの低下と透磁率の改善を示す。この改善は、ｂｃｃ結晶格子の容易磁化方向〈００１〉が製品の圧延方向と並んでいる、製品の鋭い結晶学的集合組織（“ゴス集合組織”または“キューブ・オン・エッジ（cube on edge）”）の結果である。ＧＯＥＳ帯の磁気性質のこの異方性は、変圧器コアにおける計画磁束方向を製品の圧延方向と合わせるために、材料を適正に切断するまたは巻取ることで活用される。
【０００３】
ＧＯＥＳ材料を規定する磁気特性は、基準方向の透磁率（圧延方向の磁化曲線）と、交流の使用による、主に熱として消失される、電力損失である。典型的には、電力損失は１．５および１．７テスラで測定される。電力損失は製品の厚さに正比例する。これらの製品で得られる優れた磁気性質は、合金の化学組成、圧延部分の厚さ、ミクロ構造および結晶学的集合組織により決められる。
【０００４】
ＧＯＥＳの製作に向けた全ての既存工業経路の目的は、最終製品において鋭いゴス集合組織を得ることである。ゴス集合組織鋭敏化と関連磁気挙動は、仕上げ焼なまし時に選択的二次再結晶により得られる。一次構造における粒径分布と第二相粒子分布（粒成長抑制剤）との複雑なバランスが維持されねばならない。一次構造に存在する非常にわずかなゴス粒が最終ミクロ構造で大きなゴス粒用の核として作用するため、一次構造の結晶学的集合組織は該プロセスで重要な役割を果たしている。後の冷間圧延工程で冷間圧延率が高いほど、最終ゴス集合組織は鋭敏化する。
【０００５】
伝統的プロセス経路において、粒成長抑制剤は冷間圧延前に析出されてサイズ的に管理されるが、該元素を溶解して望ましいサイズ分布で再析出させるためには、非常に高温のスラブ再加熱処理が要される。この高いスラブ再加熱温度はコスト、環境およびプロセスの観点からは望ましくない。
【０００６】
薄い鋳造スラブ（即ち、厚さ＜１００ｍｍのスラブ）から出発するＧＯＥＳ製造は、仕上げ高温焼なましの開始前における望ましい集合組織と均質な粒構造の管理に難のある、凝固ミクロ構造（“難処理”粒として知られる柱状粒）の強い属性という問題と直面している。難処理粒は、それらの比較的大きなサイズと熱間圧延に際する高温のせいで、変形および回復により伸びる傾向がある。この問題を克服する１つの手法は、熱間圧延時にオーステナイト‐フェライト変態（相変態により誘導される再結晶）を活性化するために、比較的高い炭素含有率を用いることによる。残念ながら、鋳造に際する偏析現象の発生と、最終厚さで鋼帯の脱炭焼なましにより鋼帯中で高い炭素量を避ける必要性が、高い製造コストに繋がっている。
【０００７】
薄いスラブのインライン処理により可能化される温度の有利な管理のおかげで、薄スラブ連続鋳造ミルが電磁鋼板を製造するために適していることが知られている。ＪＰ２００２２１２６３９Ａは方向性電磁鋼板を製造する方法について記載しており、そこでは溶融されたケイ素鋼材が、３０〜１４０ｍｍの厚さを有する薄鋼スラブへ形成される。ＤＥ１９７４５４４５では溶融されたケイ素鋼材が製造され、それが２５〜１００ｍｍの厚さを有するストランドへ連続的に鋳造される。ストランドは凝固プロセス時に７００℃以上の温度へ冷却され、薄いスラブへ分けられる。薄いスラブは次いでインライン均質化処理炉で均質化される。こうして加熱された薄いスラブは、その後で、＜＝３．０ｍｍの厚さを有する熱間鋼帯を形成するために、マルチスタンド熱間圧延ミルで連続的に圧延される。ＤＥ１９７４５４４５で重要なことは、圧延中に熱間延性問題を防ぐために１０００℃付近で変形が避けられることである。従来技術で文献に記載された実用向けの様々な提案にもかかわらず、典型的には通常４０〜１００ｍｍの厚さを有するストランドが鋳造され、次いで薄いスラブへ分けられる、鋳造ミルの使用は、方向性電磁鋼板を製造する上で、溶融金属組成とプロセス管理に関して電磁鋼板の製造で生じる特別な要件による例外を留めたままである。
【発明の開示】
【０００８】
薄スラブ鋳造技術に基づき優れた磁気性質を有する方向性電磁鋼帯を製造する低コストプロセスを提供することが、本発明の目的である。
【０００９】
薄スラブ鋳造技術に基づき優れた安定的磁気性質の方向性電磁鋼帯を製造するプロセスを提供することも、本発明の目的である。
【００１０】
これら目的のうち１以上は請求項１によるプロセスで果たされる。
【００１１】
該プロセスは、５０〜１００ｍｍ範囲の厚さを有する規定通りの組成を有したスラブへ連続鋳造装置で鋳造される、溶融ケイ素合金鋼材から出発する０．７〜４．０ｍｍ範囲の厚さの熱間圧延鋼帯の製造に基づいている。
【００１２】
急速凝固は、最終固体ストランドの厚さが５０〜１００ｍｍ範囲の厚さを有する連続鋳造スラブにより得られる。鋳造ストランドは、好ましくは３００秒間未満で急速に凝固される。凝固時間が長すぎると、例えば３００秒間より長いと、Ｓｉ、Ｃ、Ｓ、Ｍｎ、Ｃｕのような元素の偏析現象が生じて、化学組成および結晶構造に望ましくない局所不均質性をもたらす。
【００１３】
鋳造ストランドの厚さは、熱間圧延時に十分な変形ポテンシャルを保証するために、５０ｍｍ未満ではならない。
【００１４】
優れた磁気性質の最終ＧＯＥＳを製造するために、溶融合金は請求項１で規定されたような化学組成を有していなければならない。
【００１５】
添加Ｓｉの量を増すと電気抵抗を高め、コアロス性を改善することになる。しかしながら、更に加えられると、冷間圧延は非常に難しくなり、圧延時に鋼材クラッキングを起こす。多くて４．５％で、Ｓｉが本発明による製造に用いられる。その量が２．１％未満であれば、仕上げ焼なまし時に変態が生じて、結晶学的集合組織を損なう。
【００１６】
Ｃは一次再結晶構造を管理するために有効な元素であるが、磁気性質に逆効果も有し、そのため仕上げ焼なまし前に脱炭を行うことが必要である。０．１％Ｃより多く存在すれば、脱炭焼なまし時間は増し、それにより製造性を損なってしまう。この発明では、酸可溶性Ａｌが必須元素であり、それが（Ａｌ，Ｓｉ）ＮとしてＮと結合して、抑制剤として機能するからである。許容される最大値は０．０７％であり、そのときは二次再結晶を安定化させる。適切な最少値は０．０１％である。０．０１５％Ｎより多く存在すれば、冷間圧延時に鋼板でブリスターが生じ、そのため０．０１５％Ｎを超えることは避けられる。それを抑制剤として機能させるためには、０．０１０まで要される。その量が０．００８％を超えると、析出物分散状態は不均一になり、二次再結晶不安定化を生じてしまう。結果的に、窒素量は好ましくは多くて０．００８％である。
【００１７】
０．０２％Ｍｎ未満で存在すれば、クラッキングは熱間圧延時により早く生じてしまう。ＭｎＳおよびＭｎＳｅとして、Ｍｎも抑制剤として機能する。マンガン含有率が０．５０％を超えると、析出物の分散は不均一化し、二次再結晶不安定化を生じてしまう。好ましい最大値は０．３５％である。
【００１８】
Ｍｎと組み合わせると、ＳおよびＳｅは抑制剤として機能する。Ｓおよび／またはＳｅ含有率が０．０４％を超えると、析出物の分散はより早く不均一化し、二次再結晶不安定化を生じてしまう。
【００１９】
Ｃｕも抑制剤構成元素として加えられる。ＣｕはＳまたはＳｅと一緒に析出物を形成することで、抑制剤として機能する。抑制剤機能は、０．０１％未満で存在すれば低下する。添加量が０．３％を超えると、析出物の分散はより早く不均一化し、コアロス減少効果の飽和を生じてしまう。
【００２０】
上記成分に加えて、所要であれば、本発明のスラブ材料は窒化物形成元素Ｔｉ、Ｖ、Ｂ、Ｗ、ＺｒおよびＮｂのうち１種以上を含有してもよい。しかも、それは０．１５％の最大総量まで元素Ｓｎ、ＳｂおよびＡｓのうち１種以上を含有してもよく、それは０．０３％の最大総量までＰおよび／またはＢｉを含有してもよい。Ｐは、比抵抗を高めてコアロスを減らすために有効な元素である。０．０３％より多く加えると、冷間圧延問題をもたらすことがある。
【００２１】
Ｓｎ、ＡｓおよびＳｂは鋼材でアルミニウムの酸化を防げる周知の粒界偏析元素であり、そのためには０．１５％の総量まで加えられる。Ｂｉは硫化物などの析出物を安定化し、それにより抑制剤機能を強化する。しかしながら、０．０３％より多く加えると、逆効果を有し、避けるべきである。
【００２２】
好ましくは、最終鋼板の金属マトリックスは、磁化サイクル時に磁区の壁の動きと相互作用することでロスを増やす小さな析出物を形成することがある、炭素、窒素、イオウ、酸素のような元素をできるだけ少ない量で含有していなければならない。
【００２３】
好ましくは、不可避的不純物と合致したレベルを除き、本発明による鋼材はニッケル、クロムおよび／またはモリブデンを含有していない。
【００２４】
本発明によれば、圧延時に微細析出に役立つよう、金属マトリックス中である量のイオウおよび／またはセレンおよび窒素を固溶体で保つために、鋳造ストランドのコア温度は熱間圧延の開始前に９００℃以上に保たれることが必須である。コア温度が９００℃以下に下がると、これらの元素はストランド中で早く析出してしまい、熱力学的および動力学的理由のために、熱間圧延前にトンネル炉内で望ましくないほどの長時間と高温が、析出物を再溶解させるために要されてしまう。本発明の関連において、ストランドのコアは、鋳造後の冷却プロセス時に最後に凝固されるもとして定義され、鋳造物の約５０％を占める。
【００２５】
ストランドの温度の均一化は、スラブの長さ、幅および厚さにわたる均一な熱間変形を可能化するために必要である。
【００２６】
温度を均一化した後、トランスファーバー（transfer bar）を得るために、粗圧延段階における２回以上の圧延工程で少なくとも６０％の第一圧延圧下率にスラブが付されるが、その際に粗圧延段階は少なくとも２つの一方向および連続圧延スタンドからなり、第一圧延スタンドにおける圧下率は４０％より低く、粗圧延段階における連続圧延パス間の時間は２０秒間未満である、一方向という用語は、材料の各部分が変形‐時間‐温度パラメーターに関して同一の熱‐機械処理に付されることを確実化するために、圧延される材料の圧延方向が逆転されないことを明らかにするために用いられている。これは、可逆モードで用いられる可逆式ミルの使用に基づいた粗圧延ミルでは本発明によるプロセスが不可能であることを意味している。
【００２７】
本方法は２つの別々な段階における熱間圧延について記載している。第一の圧延段階、粗圧延段階において、トランスファーバーを得るために、粗圧延段階における２回以上の圧延工程で少なくとも６０％のストランドの第一圧延圧下率に鋳造ストランドが付されるが、その際に粗圧延段階は少なくとも２つの一方向および連続圧延スタンドからなり、第一圧延スタンドにおける圧下率は４０％より低い。低い変形レベルであれば、連続的粒成長プロセスに有用な硫化物および窒化物のような非金属第二相の再結晶および析出の双方を望ましい量で活性化するために必要な格子エネルギーの集中を保証することがない。好ましくは、第一圧下工程は、粗圧延段階の最終圧延スタンドの出口前で材料の厚さを常に比較的高く保ち、粗圧延時における材料の冷却をこの局面で抑えるために、第二圧下工程より低くしなければならない。これは、加えられる変形仕事量と粗圧延段階の最終スタンドからの材料の出口温度との平衡を最良化するように定められる。この平衡は、粗圧延プロセスの最後から仕上げプロセスの開始に至るまで材料を搬送するために必要な時間に際して生じる温度により活性化される材料の望ましいミクロ構造変化という観点からは、重要になる。
【００２８】
更に、材料の長さ方向の圧延に際して実質的に同一の熱機械条件を保証するために、連続式で、即ち（例えば、可逆式ミルスタンドを用いて圧延方向を逆転させることにより）圧延方向を逆転させることなく、変形が行われることが肝要である。本プロセスに際して１回以上の可逆的粗圧延は本発明に適さず、可逆的圧延に際して圧延方向に沿う材料の異なる部分が、異なる熱機械処理、例えば断続的な変形間で異なる温度、異なる待ち時間での変形を受けるからである。
【００２９】
９５０〜１２５０℃範囲の温度を有するトランスファーバーはその後で仕上げ段階へ移され、その際に粗圧延段階を出てから仕上げ段階へ入るまでの搬送時間は少なくとも１５秒間、長くて６０秒間である。この搬送時間は変形させた材料で再結晶プロセスを活性化するために重要である。粗圧延段階から仕上げ段階までの搬送に際する材料の時間および温度は厳密に管理されねばならない。温度は、この段階で望ましい度合の再結晶片を得るために、少なくとも１５秒間にわたり低くなく、即ち９５０℃以上で高く保たれねばならない。搬送時間は６０秒間を超えるべきでなく、その場合には析出粒子（窒化物、硫化物、..）の溶解および／または大きさの成長が、製造プロセスで更に先の連続焼なまし時に再結晶および粒成長プロセスの均一性をかなり減じ始めるからである。この中間段階後に、トランスファーバーは、１回以上の一方向圧延工程で仕上げ段階における最終熱間圧延鋼帯厚さまで圧下される。一方向という用語は、前記と同じ意味を有している。仕上げ段階後に、最終熱間圧延鋼帯は冷却され、その後で巻き取られる。仕上げ段階後で最終熱間圧延鋼帯の巻取り前に、鋼帯は、単一のトランスファーバーおよび／または鋳造スラブから２以上に分けられた個別のコイルを提供するために、フライングシャーなどを用いて切断してもよい。
【００３０】
最終熱間圧延鋼帯は次いで、
‐１１５０℃の最高温度で熱間圧延鋼帯を連続焼なまし、
‐単一の冷間圧延によりまたは中間連続焼なましを介在させた二重冷間圧延により、０．１５〜０．５ｍｍ範囲の最終冷間圧延厚さへ焼なまし鋼帯を冷間圧延し、
‐一次再結晶と、場合により、脱炭および／または窒化を誘導するために、焼なまし雰囲気の化学組成を調節することにより、冷間圧延鋼帯を連続焼なまし、
‐焼なまし鋼帯を焼なましセパレーターで被覆して、焼なまし鋼帯を巻取り、
‐二次再結晶を誘導するために巻取り鋼帯を焼なまし、
‐焼なまし鋼帯の連続熱平坦化焼なまし、
‐電気絶縁のために焼なまし鋼帯を被覆する、
後工程を含んでなる過程に付される。
【００３１】
熱間圧延鋼帯の焼なましの１つの重要な目的は、最終熱間圧延鋼帯の急速冷却後で巻取り前に鋼帯で蓄えられた変形エネルギーを活用するために、仕上げ段階後に材料の再結晶を完了させることである。優れた磁気性質の最終ＧＯＥＳを得るために、最終熱間圧延鋼帯は１１５０℃を超えない最高温度で連続的に焼なましされねばならない。好ましくは、５００℃からこの最高温度までの加熱時間は６０秒間を超えない。鋼帯は、好ましくは、再結晶vs.回復を有利にするため、急速に最高焼なまし温度へ到達しなければならない。焼なまし処理で１１５０℃を超えることは好都合でなく、これが再結晶に際して更なる利点を生み出さず、析出粒子の溶解および成長が重要になり始めるからである。焼なまし工程に続き、単一の冷間圧延によりまたは中間連続焼なましを介在させた二重冷間圧延により、０．１５〜０．５ｍｍ範囲の最終冷間圧延厚さへ冷間圧延される。その後、冷間圧延された材料は、該材料で一次再結晶を誘導するために連続的に焼なましされ、必要であれば、焼なまし雰囲気の化学組成を調節することにより脱炭および／または窒化される。再結晶焼なまし時の脱炭は、最終熱間圧延鋼帯の炭素含有率が５０ｐｐｍより低い場合に不要である。脱炭が望まれるならば、焼なまし雰囲気はわずかに酸化するように調節される。この目的に典型的な酸化雰囲気はＨ２、Ｎ２およびＨ２Ｏ蒸気のミックスである。
【００３２】
粒成長抑制剤の量の調整は、最終製品の磁気安定性を更に増すために行うことができる。この場合に、金属マトリックスへの粒成長抑制剤の添加は鋼帯に表面から窒素原子を注入することにより行える。これは、連続焼なまし時にＮＨ３のような窒化剤を焼なまし雰囲気へ加えることで行える。多くの異なる条件が温度、時間、雰囲気組成に関して追加の望ましい窒素量を注入するために採択でき、脱炭も行われる場合には、脱炭と同時または脱炭後に窒化が行いうる。本発明によるプロセスに際して、窒化処理は、７５０〜８５０℃範囲の温度でＮＨ３を含んでなる専用の管理雰囲気を採ることにより、再結晶、最終的には脱炭に特化させた焼なまし処理直後に、同一の連続焼なましラインで行われる。最後に、焼なまし鋼帯は焼なましセパレーターで被覆される。この焼なましセパレーターはＭｇＯから主に構成される常用の焼なましセパレーターであるが、代わりの焼なましセパレーターも用いてよい。この被覆鋼帯は次いで巻き取られ、材料で二次再結晶を誘導するためにコイル焼なましと、連続熱平坦化焼なましに付され、最後に場合により電気絶縁のために被覆される。ある態様において、脱炭は窒化温度とは異なる温度で行ってもよく（例えば、例３参照）、脱炭は７５０〜８５０℃の範囲以外でも行えるが、窒化処理は７５０〜８５０℃範囲の温度で行われねばならない。
【００３３】
本発明の一態様において、溶融鋼合金はケイ素を２．５〜３．５％、および／またはマンガンを０．３５％まで、および／またはアルミニウムを０．０５％まで含んでなる。マンガン含有率が０．３５％を超えると、不均一化する析出物の分散のリスクが増す。ケイ素２．５〜３．５の値は、上昇する電気抵抗と結晶学的集合組織の安定性との間で最良の妥協点を呈する。
【００３４】
本発明の一態様において、トランスファーバーは、トランスファーバーのコア温度を少なくとも３０℃高めるために、連続熱間圧延の工程の過程に際して粗圧延段階を出てから仕上げ段階へ入るまでに再加熱される。トランスファーバーのこの再加熱はトランスファーバーの長さおよび／または幅にわたる温度変動を減らし、それにより再結晶を均質化させる。
【００３５】
本発明の一態様において、第一粗圧延段階は２つの一方向および連続圧延スタンドからなり、第一圧延スタンドにおける圧下率は４０％より低い。このツイン粗圧延形態は圧下の分布と高い粗圧延温度を維持しうる能力に関して有利であり、それにより粗圧延と仕上げとの間で再結晶を促進することがわかった。
【００３６】
本発明の一態様において、第二圧延スタンドにおける圧下率は５０％より高い。こうすれば、粗圧延と仕上げとの間における再結晶のための駆動力が最大化される。
【００３７】
本発明の一態様において、粗圧延段階における連続圧延パス間の時間は２０秒間未満である。本発明において、全粗圧延圧下は好ましくは２０秒間未満、更に好ましくは１５秒間未満で適用される。好ましくは、粗圧延時の動的回復と再結晶現象は避けられるべきである。粗圧延時間を減らすことにより、再結晶のリスクが低下される。
【００３８】
本発明の一態様において、圧延スタンド間における変形の分布は、スラブの圧延プロセスの開始時における初期分布から最終分布へと変わり、その際に第二スタンドにおける変形が初期分布で５０％以下、最終分布で５０％以上である。このプロセスは、新たなスラブの圧延の開始時に圧延スタンドのバイト角における制約を克服しうる。材料が粗圧延スタンドのバイトで安全に操作された直後に、粗圧延スタンド間における変形の再配分（repartition）が、スラブの圧延プロセスの開始時における初期分布から最終分布へと調整される。トランスファーバーへの鋳造ストランドの圧延が完了するまで、最終分布が維持される。
【００３９】
本発明の一態様において、鋳造ストランドは、各マルチコイルスラブから望ましい寸法の最終熱間圧延鋼帯のコイル２以上を製造するために、熱間圧延後にフライで切断される圧延前のマルチコイルスラブへ分割される。この態様において、ストランドは薄いスラブへ鋳造され、最終熱間圧延鋼帯の複数のコイルが該単一スラブから製造されるような長さへ場合により切断される。このように、スラブおよびバーの頭部および尾部の圧延に関連した温度および変形不連続のプロセスに沿う実際の事態を最少に抑える目的で、圧延プロセスが行われる。不連続は形状問題と不均質な内部構造を招くが、これらはこの態様で避けられる。
【００４０】
一態様において、鋳造ストランドの均質化は、１０００〜１２００℃範囲の温度の場合、および／または搬送時のトランスファーバーが再結晶を刺激するために９５０〜１１５０℃範囲の温度を有する場合に生じる。
【００４１】
本発明の一態様において、最終熱間圧延鋼帯は少なくとも１００℃/secの冷却速度で鋼帯を巻取る前に冷却される。この態様において、冷却速度は、熱間圧延ミクロ構造の回復を抑制するため、および熱変形プロセスに基づく蓄積格子エネルギーを増すために、１００℃/secより低くてはならない。熱間圧延鋼帯におけるこのような蓄積エネルギーは、熱間圧延鋼帯焼なましにより活性化される連続再結晶のために必要な駆動力となるであろう。巻取り温度は、好ましくは５００〜７８０℃の範囲にすべきである。蓄積エネルギーの急激すぎる減少を避ける同目的のために、巻取り温度を高くて６５０℃に抑えることが有益かもしれない。高い温度ほど望ましくない粗い析出へ至ることがあり、他方で酸洗能力を低下させるであろう。７００℃以上の高い巻取り温度を用いるためには、小型冷却ゾーン直後に配置された巻取機の使用が勧められる。
【００４２】
本発明の一態様において、脱炭後の冷間圧延鋼帯は窒化雰囲気中で連続焼なましに付され、その際に鋼帯温度は７５０℃〜８５０℃の範囲に保たれる。
【００４３】
本発明の一態様において、最終熱間圧延鋼帯コイルは少なくとも１．０ｍｍおよび／またはせいぜい３．０ｍｍ範囲の厚さを有している。
【００４４】
第二面によると、本発明に従い製造される、最終製品が８００Ａ／ｍで１．８０テスラまたはそれ以上、好ましくは１．９テスラまたはそれ以上のピーク誘導レベルを示す、方向性電磁鋼が提供される。
【００４５】
請求項記載条件下で操作すれば、物理的歩留まりを最良化し、粒構造および集合組織に関してミクロ構造を非常に均質化させ、最終厚さで冷間圧延後に選択的二次再結晶を管理するために特に適した、望ましい重量と長さの熱間圧延鋼帯コイルを、製造業者に信頼性高く得させることができる。
【００４６】
図１では、非発明プロセス（白四角，□）と本発明プロセス（白菱形，◇）との差異が示されている。本発明プロセスにおけるＲ２およびＦ１間の搬送の方が長く、スラブの温度が長時間にわたり高く留まることが、明らかにわかる。変形されたスラブの再結晶に必須な９５０℃以上でスラブが留まる時間は、５０％より長い。
【００４７】
【表１】
0005646643.tif 000002
【００４８】
図２において、下記例の７０ｍｍストランドのコア温度の推移が、４．８ｍ/minの鋳造速度で、ポイントＭの鋳型からポイントＦ鋳造における均質化処理炉の入口までの距離の関数として示されている。コア温度が９００℃の臨界温度以上に留まることは、この図から明らかにわかる。
【００４９】
図３は、（Ｃで示された）図２と同様の曲線と、（Ｓで示された）表面直下におけるストランドの温度を表す曲線とを示している。表面が鋳造機の冷却ロールと接触しているとき、またはストランドが該ストランドに向けられた冷却スプレーと接触されているとき、実際の表面温度が９００℃の温度以下へ降下することに着目すべきである。しかしながら、これらの熱的変動は時間的に非常に短く、表面温度は速やかに９００℃以上へ回復する。表面近くにおけるこれらの短い変動は最終熱間圧延鋼帯の有益な性質に影響しない。図３における灰色表面は鋼帯のコアと表面直下との間でのストランドにおける各ポイントの温度を示し、該ストランドの温度が鋳造から均質化処理炉の入口まで９００℃以上であることを示している。図２および３で掲示された結果は、約３ｍ/minからおよびそれ以上の鋳造速度の全範囲にわたり得られる。
【００５０】
本発明によるプロセスは下記例で実証されているが、しかしながら本発明によるプロセスの単なる例示にすぎない。
【００５１】
例１：０．０５５％Ｃ、３．１％Ｓｉ、０．１５％Ｍｎ、０．０１０％Ｓ、０．０１０％Ｐ、０．０２５％Ａｌ、０．０８％Ｃｕ、０．０８％Ｓｎ、０．００７０％Ｎ、残部が鉄と不可避の不純物である組成を有する、７０ｍｍの薄いスラブを鋳造した。薄いスラブを１１５０℃で均質化し、２スタンドタンデム粗圧延ミルにおいて第一粗圧延機で３５％の圧下率および第二スタンドで４３％の圧下率で圧延した。トランスファーバーを仕上げミルへ搬送するが、Ｒ２の出口とＦ１の入口との間の時間は約２５ｓである。トランスファーバーを次いで５スタンド仕上げタンデムミルにおいて第二圧延圧下で最終熱間圧延鋼帯厚さまで圧下する。最終熱間圧延鋼帯を仕上げ段階と巻取りステーションとの間で少なくとも１００℃/secの冷却速度で冷却し、６４０℃で巻取る。熱間圧延鋼帯を次いで連続的に焼なまし、酸洗し、その後で単一冷間圧延により０．３０ｍｍまで冷間圧延した。冷間圧延鋼帯を焼なまして、一次再結晶および脱炭を誘導させ、その後でＨＮＸ雰囲気中でインライン窒化処理した。その後で焼なまし鋼帯をＭｇＯセパレーターで被覆し、鋼帯を巻き取った後、それを再び焼なまして、二次再結晶を誘導させた。焼なまし鋼帯の連続熱平坦化焼なましと、電気絶縁のための焼なまし鋼帯の被覆後に、最終製品は８００Ａ／ｍで約１．９０テスラより大きなピーク誘導レベルを示す。
【００５２】
【表２】
0005646643.tif 000003
【００５３】
例２：鋼材２は溶融体として工業的に製造し、連続鋳造において約７０ｍｍの厚さで凝固させ、次いで１１５０℃の温度にて鋳造機とインラインのトンネル炉内で熱均質化した。炉の出口において、凝固ストランドを２スタンドタンデム粗圧延ミルで連続的に圧延した（図１参照）。該ストランドを、第一粗圧延パス時に各々５４または３７％の異なる圧下率を有する２つの別々な圧下プログラムａおよびｂのうち１つへ付した：
ａ．Ｒ１＝７０ｍｍ→３２ｍｍ（５４％）（□（図１），本発明以外）
ｂ．Ｒ１＝７０ｍｍ→４４ｍｍ（３７％）（◇（図１），本発明による）
両ケースにおいて、第二スタンドにおける圧下率は、全粗圧延圧下率が６５％より高くなるように選択された。粗圧延機出口（Ｒ２）から仕上げ圧延開始（Ｆ１）までの搬送時間は、非発明および本発明態様で各々１８．５および３２．５秒間である。その後の仕上げ段階において、２．３ｍｍの最終熱間圧延鋼帯厚さを有する熱間圧延鋼帯コイルを製造した。コイルを連続的に１１１０℃の温度で９０秒間にわたり焼なまし、冷却し、酸洗した。コイルを次いで単一段階の５回パスで２．３ｍｍから０．２９ｍｍまで冷間圧延し、次いで脱炭のために湿Ｈ２‐Ｎ２雰囲気中約１００秒間の浸漬時間にわたり８４０℃で、その後窒化のために湿Ｈ２‐Ｎ２‐ＮＨ３雰囲気中約２０秒間の浸漬時間にわたり８３０℃で連続的に焼なました。焼なまし処理後、２つの冷間圧延材料をＭｇＯセパレーターで被覆し、コイルバッチ焼なましに付して、二次再結晶を誘導させた。結果が表３で示されている。
【００５４】
【表３】
0005646643.tif 000004
【００５５】
例３：スケジュールａおよびｂの例２の０．２９ｍｍの冷間圧延コイルを、脱炭のために湿Ｈ２‐Ｎ２雰囲気中約１００秒間の浸漬時間にわたり８５０℃で、その後窒化のために湿Ｈ２‐Ｎ２‐ＮＨ３雰囲気中約２０秒間の浸漬時間にわたり８３０℃で連続的に焼なました。焼なまし処理後、２つの冷間圧延材料をＭｇＯセパレーターで被覆し、静的高温焼なましに付して、二次再結晶を誘導させた。結果が表３で示されている。
【００５６】
例４：鋼材２のスラブを、２スタンドタンデム粗圧延ミルにおいて、Ｒ１で７０ｍｍから４５ｍｍまで（３６％）、Ｒ２で４５ｍｍから２４ｍｍまで（４６％）、即ち６６％全粗圧延圧下率で連続的に圧延した。トランスファーバーを粗圧延ミル出口から仕上げ圧延ミル入口まで３０秒間で連続的に搬送し、５スタンド仕上げミルにおいて２４ｍｍから２．３ｍｍの最終熱間圧延鋼帯厚さへ連続的に圧延した。
【００５７】
熱間圧延コイルを連続焼なましラインにおいて１１００℃の浸漬温度で９０秒間にわたり焼なました。酸洗後、鋼帯を２．３ｍｍから０．３０ｍｍまで冷間圧延し、次いで炭素含有率を３０ｐｐｍ以下へ減らすために第二連続焼なましラインにおいて脱炭向けに湿Ｈ２／Ｎ２雰囲気中８５０℃で約１００秒間にわたり焼なまし、次に約３０ｐｐｍの窒素含有率を増すために窒化向けにＨ２／Ｎ２／ＮＨ３雰囲気中で連続的に焼なました。鋼帯コイルの第一ハーフを窒化ゾーンで８００℃の浸漬温度（４ａ）を採って焼なまし、一方で第二ハーフを窒化ゾーンで９００℃の浸漬温度（４ｂ）を採って焼なました。二次再結晶を誘導して残留窒素およびイオウから鋼帯を精製するために、バッチ焼なまし炉で最終焼なまし後に、磁気性質を測定した。結果が表３で示されている。
【００５８】
例５：例２ｂに従い製造された熱間圧延コイルを連続的に１０００℃の温度で６０秒間にわたり焼なまし、冷却し、酸洗し、次いで単一段階の５回パスで２．３ｍｍから０．２９ｍｍの厚さまで冷間圧延した。冷間圧延鋼帯を次いで脱炭のために湿Ｈ２‐Ｎ２雰囲気中約１００秒間の浸漬時間にわたり８００℃で連続的に焼なまし、直後にＭｇＯセパレーターで被覆した（窒化なし！）。最終二次再結晶焼なまし後に、仕上げられた鋼帯を磁気測定により特徴付けた。結果が表３で示されている。
【図面の簡単な説明】
【００５９】
【図１】
【図２】
【図３】
【図１】
0005646643.tif 000005
【図２】
0005646643.tif 000006
【図３】
0005646643.tif 000007